교반 장치 , 온도계 , 적하 장치 , 콘덴서 및 질소 주입 튜브 를 갖춘 1000 ㎖ 용량 의 3 구 플라스크 를 이용 하 여 질소 분위기 에서 건조 된 테트라 하이드로 퓨란 ( THF ) 200 ㎖ 에 다 이 에틸렌글리콜 ( DEG , Mw = 106 . 12 ) 50 g ( 0 . 47 mol ) 과 톨루엔 디 이 소시아 네이트 ( TDI ) 124 g ( 0 . 71 mol ) 을 85 ℃ 에서 2 시간 동안 적하 시켰 다 . THF 을 감압 하 에서 제거 한 후 남 은 반응물 을 최소 24 시간 이상 50 ℃ 에서 진공 건조 하 여 162 g 의 우레탄 예비 중합체 DEG - 1 . 5 TDI 를 합성 하 였 다 ( 수율 91 %).